(57)【特許請求の範囲】
【請求項１】
透光性のフィルム基材上に粘着層を形成した遮光フィルムにおいて、 粘着層が下記の化１の一般式（Ｉ）および／または化２の一般式（II）から選ばれる少なくとも一種の紫外線吸収性モノマーと、炭素数が４〜１２のアルキル基をもつアクリル酸エステルと、これらのモノマーと共重合可能な重合性ビニル化合物とを重合して得られる粘着性紫外線吸収共重合体からなることを特徴とする遮光フィルム。
【化１】
0003730266.tif 000006
【化２】
0003730266.tif 000007
【発明の詳細な説明】
【０００１】
【産業上の利用分野】
本発明は、紫外線をカットする遮光性フィルムに関する。
【０００２】
【従来の技術】
有害な紫外線を遮蔽することを目的として、ビルの窓などに紫外線（ＵＶ）カット性の遮光フィルムを貼り付けることが行なわれている。遮光フィルムは、ポリエステルフィルムなどの透光性の基材フィルム上に粘着層を形成してなり、輸送・保管時には粘着層上に剥離フィルムが当てがわれている。使用時には剥離フィルムを剥し、粘着層を利用して窓の内側（室内）に貼り付けて有害な紫外線をカットする。
【０００３】
遮光フィルムとしては、顔料・染料等でポリエステルフィルムを着色したものが知られているが、着色により可視光線もカットされるため、透明度が悪化することは避けられない。また、着色に使用した染料・顔料自体も長期間の光曝露による紫外線のエネルギーによって光劣化して退色する欠点がある。
【０００４】
さらに、ポリエステルフィルムの着色を抑えて透明度の高い遮光フィルムを作る場合は、フィルム自体の紫外線カット率が低くなるため、従来は低分子紫外線吸収剤を粘着層に多量に配合することによりこれを補っていた。しかしながら、低分子紫外線吸収剤は粘着層の物性を劣化させ、また、経時によるブリードアウトによって、紫外線カット効果が悪化する。さらに、遮光フィルムは貼替えることがあるため、粘着層を形成する粘着剤には再剥離タイプが使用されているが、粘着層中の低分子紫外線吸収剤のブリードアウトにより、貼り替えの際の剥離時にガラス上に粘着層が残存・付着して、ガラスを汚染するという問題があった。
【０００５】
【発明が解決しようとする課題】
本発明は、透明度および紫外線吸収効果に優れ、しかも経時による粘着層の接着力低下や貼替え時の粘着層の残存・汚染が防止された遮光フィルムを提供するものである。
【０００６】
【課題を解決するための手段】
本発明の遮光フィルムは、透光性のフィルム基材上に粘着層を形成した遮光フィルムにおいて、粘着層が下記の一般式（Ｉ）および／または一般式（II）から選ばれる少なくとも一種の紫外線吸収性モノマーと、炭素数が４〜１２のアルキル基をもつアクリル酸エステルと、これらのモノマーと共重合可能な重合性ビニル化合物とを重合して得られる粘着性かつ紫外線吸収性の共重合体からなることを特徴とする。
【０００７】
【化３】
0003730266.tif 000002
【０００８】
【化４】
0003730266.tif 000003
【０００９】
この遮光フィルムは、粘着層が紫外線吸収特性と粘着特性との双方を具え、しかも、単一の素材が粘着層に紫外線吸収性と接着性を与えており、いわば複合機能単層型の遮光フィルムである。
【００１０】
【発明の実施態様】
本発明の遮光フィルムの基本的な構成は、ポリエステル等の透光性合成樹脂フィルムの片面に粘着層が形成されてなり、紫外線吸収共重合体自体で粘着層を形成する。当然のことではあるが、本発明の紫外線吸収共重合体は、粘着性を発現する必要がある。
【００１１】
上記においては、透明度および紫外線吸収効果に優れ、しかも経時による粘着層の接着力の低下や、貼替え時の粘着層の残存・汚染がない、ＵＶカット効果を有する遮光フィルムが得られる。
【００１２】
透光性フィルムとしては、ポリエステルフィルムが代表的であり、この他ポリメチルメタクリレートフィルム、ポリプロピレンフィルムなどが用いられる。本発明の紫外線吸収共重合体は、特定の紫外線吸収性モノマーと、このモノマーと共重合可能な重合性ビニルモノマーとの共重合体からなる。ここで、上記紫外線吸収性モノマーとしては、下記の化５の一般式（Ｉ）で表わされる重合性２−ヒドロキシベンゾフェノン誘導体または化６の一般式（II）で表わされる重合性２−ヒドロキシベンゾトリアゾール誘導体が用いられる。
【００１３】
【化５】
0003730266.tif 000004
【００１４】
【化６】
0003730266.tif 000005
【００１５】
前記化５の一般式（Ｉ）で表わされるモノマー化合物の具体例としては、２−ヒドロキシ−４−アクリロイルオキシベンゾフェノン、２−ヒドロキシ−４−メタクリロイルオキシベンゾフェノン、２−ヒドロキシ−４−（２−アクリロイルオキシ）エトキシベンゾフェノン、２−ヒドロキシ−４−（２−メタクリロイルオキシ）エトキシベンゾフェノン、２−ヒドロキシ−４−（２−メチル−２−アクリロイルオキシ）エトキシベンゾフェノンなどが挙げられる。
【００１６】
また、前記化６の一般式（II）で表わされるモノマー化合物の具体例としては、２−［２′−ヒドロキシ−５′−（メタクリロイルオキシ）フェニル］ベンゾトリアゾール、２−［２′−ヒドロキシ−５′−（アクリロイルオキシ）フェニル］ベンゾトリアゾール、２−［２′−ヒドロキシ−３′−ｔ−ブチル−５′−（メタクリロイルオキシ）フェニル］ベンゾトリアゾール、２−［２′−ヒドロキシ−３′−メチル−５′−（アクリロイルオキシ）フェニル］ベンゾトリアゾール、２−［２′−ヒドロキシ−５′−（メタクリロイルオキシプロピル）フェニル］−５−クロロベンゾトリアゾール、２−［２′−ヒドロキシ−５′−（メタクリロイルオキシエチル）フェニル］ベンゾトリアゾール、２−［２′−ヒドロキシ−５′−（アクリロイルオキシエチル）フェニル］ベンゾトリアゾール、２−［２′−ヒドロキシ−３′−ｔ−ブチル−５′−（メタクリロイルオキシエチル）フェニル］ベンゾトリアゾール、２−［２′−ヒドロキシ−３′−メチル−５′−（アクリロイルオキシエチル）フェニル］ベンゾトリアゾール、２−［２′−ヒドロキシ−５′−（メタクリロイルオキシプロピル）フェニル］−５−クロロベンゾトリアゾール、２−［２′−ヒドロキシ−５′−（アクロイルオキシブチル）フェニル］−５−メチルベンゾトリアゾール、［２−ヒドロキシ−３−ｔ−ブチル−５−（アクリロイルオキシエトキシカルボニルエチル）フェニル］ベンゾトリアゾールなどが挙げられる。
【００１７】
また、上記の紫外線吸収性モノマーと共重合可能な他のビニル化合物（以下、共重合モノマーと呼ぶ）としては、アクリロニトリル、アクリル酸アルキルエステル、メタクリル酸アルキルエステル、アルキルビニルエーテル、アルキルビニルエステル、スチレンなどがあり、この場合のアルキル基の炭素数は特に制約されないが、好ましくは１〜１８である。これら化合物の具体例としては以下のものが挙げられる。
【００１８】
（１）アクリル酸アルキルエステル・メタクリル酸アルキルエステル
メチルアクリレート、エチルアクリレート、ブチルアクリレート、２−エチルヘキシルアクリレート、オクチルアクリレート、ラウリルアクリレート、ステアリルアクリレート、メチルメタクリレート、ブチルメタクリレート、ｔ−ブチルメタクリレート、２−エチルヘキシルメタクリレート、ラウリルメタクリレート、ステアリルメタクリレート
【００１９】
（２）アルキルビニルエーテル
メチルビニルエーテル、エチルビニルエーテル、プロピルビニルエーテル、ステアリルビニルエーテル
（３）アルキルビニルエステル
酢酸ビニル、エチルビニル、ブチルビニル、２−エチルヘキシルビニル
また、共重合成分として架橋性モノマーを用いて内部架橋構造をもたせることにより、耐水性および耐久性を改善することができる。
【００２０】
架橋性モノマーとしては、ジビニル化合物、ジ（トリ）アクリル化合物、ジ（トリ）メタクリル酸エステル化合物のように２重結合を分子内に２個以上有するラジカル架橋性モノマー、およびＮ−メチロールアクリルアミド、グリシジルアクレートのような自己縮合官能基含有モノマー等が挙げられ、これらの架橋性モノマーで内部架橋する。
【００２１】
ラジカル架橋性モノマーとしては、トリアリルアミン、ジメタクリル酸エチル、ジビニルベンゼン、ジメタクリル酸ジエチレングリコール、ジアクリル酸ネオペンチルグリコール、トリメタクリル酸メチロールプロパン、ジアクリル酸１，６−ヘキサンジオール、ジメタクリル酸１，３−ブチレン、テトラメタクリル酸ペンタエリスリトール、トリメタクリル酸アリルなどが挙げられる。
【００２２】
自己縮合官能基含有モノマーとしては、グリシジルアクリレート、グリシジルメタクリレート、グリシジルアクリルエーテル等のエポキシ含有モノマー、Ｎ−メチロールアクリルアミド、Ｎ−メチロールメタクリル酸アミド、Ｎ−メチロールクロトン酸アミド、Ｎ−（２−ヒドロキシエチル）メタクリル酸アミド等のアミド基含有モノマーなどが挙げられる。
【００２３】
反応性官能基含有モノマーの具体例としては、以下のものが挙げられる。 （１）ヒドロキシ基含有モノマー
ヒドロキシエチルアクリレート、ヒドロキシエチルメタクリレート、ヒドロキシプロピルアクリレート、ポリオキシエチレンモノアクリレート、ポリオキシプロピレンモノメタクリレート
【００２４】
（２）アミノ基含有モノマー
アミノエチルメタクリレート、アミノスチレン、アリルアミン
（３）カルボン酸含有モノマー
アクリル酸、メタクリル酸、クロトン酸、マレイン酸あるいは無水マレイン酸
【００２５】
本発明の紫外線吸収共重合体は、使用する共重合モノマーの種類、割合を変化させることにより、粘着性を有する共重合体を得ることができる。本発明の紫外線吸収モノマーは、比較的剛性の高い分子構造を有するため、共重合体中の紫外線吸収性モノマーの共重合比が高くなると共重合体の粘着性は低下する。また、剛性の高い共重合モノマー、例えばメチルメタクリレート、スチレン、酢酸ビニルなどのように側鎖にメチル基やベンセン環などの剛性の高い官能基が導入された共重合モノマー類の共重合割合を高くすることによっても、微粘着性の紫外線吸収共重合体を得ることができる。
【００２６】
粘着性紫外線吸収共重合体の場合は、共重合モノマーとしてブチルアクリレート、イソブチルアクリレート、２−エチルヘキシルアクリレート、ラウリルアクリレートで例示される炭素数が４〜１２のアルキル基をもつアクリル酸エステルが使用される。
【００２７】
本発明の粘着性紫外線吸収共重合体は、上記の炭素数が４〜１２のアルキル基をもつアクリル酸エステル、紫外線吸収性モノマー及び官能基含有モノマーを必須成分とし、これに必要に応じて共重合可能な他のビニル化合物を混合した単量体混合物から調製することが好ましく、特にこれらアクリル系共重合体は、アクリル基の炭素数が４〜１２である粘着性共重合モノマーを５０重量％以上含んでいることが望ましい。アクリル酸エステルの量が５０重量％に満たない場合は、粘着性が減少し、目的である粘着性紫外線吸収共重合体を得ることが困難となる場合がある。
【００２８】
また、粘着性紫外線吸収共重合体では、共重合体の凝集性が不足傾向にあるため、再剥離性向上などの目的で、架橋剤が併用使用されることが多い。官能基含有モノマーの具体例としては、下記のものが挙げられる。
【００２９】
（１）ヒドロキシ基含有モノマー（例示化合物は前述と同じ）
（２）アミノ基含有モノマー（例示化合物は前述と同じ）
（３）カルボン酸含有モノマー（例示化合物は前述と同じ）
必要に応じて使用される共重合可能な他のビニル化合物の具体例としては、下記のものが挙げられる。
【００３０】
（１）（メタ）アクリル酸アルキルエステル メチルアクリレート、ステアリルアクリレート、メチルメタクリレート、ブチルアクリレート、ｔ−ブチルアクリレート、２−エチルヘキシルアクリレート、ラウリルメタクリレート、ステアリルメタクリレート。
【００３１】
（２）アルキルビニルエーテル（例示化合物は前述と同じ）
（３）アルキルビニルエステル（例示化合物は前述と同じ）
架橋剤の具体例としては、下記のものが挙げられる。
【００３２】
（１）ポリイソシアネート化合物
トリレンジイソシアネート（３モル）とトリメチロールプロパン（１モル）の付加物、ヘキサメチレンジイソシアネート（３モル）とトリメチロールプロパン（１モル）の付加物、イソホロンジイソシアネート（３モル）とトリメチロールプロパン（１モル）の付加物、キシレンジイソシアネート（３モル）とトリメチロールプロパン（１モル）の付加物。
【００３３】
（２）エポキシ化合物
エチレングリコールジグリシジルエーテル、プロピレングリコールジグリシジルエーテル、グリセロールポリグリシジルエーテル、ソルビトールポリグリシジルエーテル、フタル酸ジグリシジルエステル。
【００３４】
（３）メラミン樹脂
トリメチロールメラミン、ヘキサメチロールメラミン、エチル化トリメチロールメラミン、ブチル化トリメチロールメラミン。
（４）金属化合物
ジ−ｉｓｏ−プロポキシ・ビス（アセチルアセトン）チタネート、エチルアセトアセテートアルミニウジイソプロピレート、アルミニウムイソプロピレート。
【００３５】
この粘着性紫外線吸収共重合体は、一般に、粘着層を形成するに当たって、架橋剤を混合して適当な固形分濃度の塗工液を形成し、透光性フィルム上に塗工・乾燥させることにより粘着性を発現する。
【００３６】
本発明の遮光フィルムでは、ポリエステルフィルム等の透光性フィルム基材上に、本発明の粘着性紫外線吸収共重合体からなる粘着層を形成する。この粘着性紫外線吸収共重合体においては、共重合体中の１〜３０重量％、好ましくは５〜２５重量％を前述の一般式（Ｉ）または（II）の紫外線吸収性モノマーに由来する構成単位が占めることが好ましく、これにより十分な遮光性を付与することが望ましい。
【００３７】
具体的には、上記共重合体を含み、さらに必要に応じて本発明の遮光フィルムに必要な紫外線吸収能、透明性、粘着性（接着力）を害さない範囲で、その他の樹脂、各種添加剤などを配合した塗工液を作成し、この塗工液をフィルム基材上に塗工、乾燥させて粘着層を形成する。この粘着層の膜厚は、２〜６０μｍが好適であり、好ましくは５〜３０μｍである。
【００３８】
塗工液には、必要に応じて本発明の遮光フィルムに要求される紫外線吸収能、透明性、粘着性（接着力）を害さない範囲で、その他の樹脂、各種添加剤などを配合することができる。
【００３９】
さらに本願発明では、粘着層中に染料・顔料等の色材を配合することにより、好みの色相いに着色することができる。この場合にも、紫外線吸収効果は既に本発明の共重合体により付与されているので、任意に色調を選定することができ、しかも、透光性フィルムに適宜の色相いの粘着層を塗工すればよいので、色違いの各種の透光性フィルムを用意しておく必要がなく、生産コスト、生産性に優れている。
【００４０】
【発明の効果】
本発明によれば、特定の高分子紫外線吸収共重合体を利用してＵＶカット性の粘着層系を構成することにより、以下の作用効果が得られる。
イ．透明度の高い遮光フィルムが得られ、視野性が良好である。
ロ．接着力等の粘着層の物性の低下がなく、強度的な品質に優れている。
ハ．紫外線吸収剤のブリードによる、紫外線吸収効果の劣化、ガラスへの汚染がない。
【００４１】
【実施例】
以下、本発明を実施例にもとづいて詳細に説明するが、本発明はその要旨を超えない限り、以下の例に限定されるものではない。
【００４２】
参考例１
（ｂ） 粘着剤（粘着性高分子）の製造
撹拌機付きフラスコに酢酸エチル１７５重量部を入れて撹拌しながら昇温し、７８℃に加熱する。次に、重合開始剤としてＡＩＢＮ０．１重量部、ｎ−ブチルアクリレート２１０重量部、酢酸ビニル７０重量部、２−ヒドロキシエチルアクリレート７重量部、アクリル酸７重量部を均一に溶解し約２時間要して滴下し反応させる。次に、酢酸エチル２重量部にＡＩＢＮ０．０２重量部を溶解させた溶液をモノマー滴下終了後、２時間目及び４時間目に仕込んで、７８℃にて８時間反応を行い共重合体からなる粘着剤（粘着性高分子）を得た。希釈溶剤とトルエンを加えて、樹脂分４０％、粘度６５００ｃｐｓの粘着剤溶液を得た。
【００４３】
実施例１
（ｈ）粘着性紫外線吸収共重合体の製造
撹拌機付きフラスコに酢酸エチル１７５重量部を入れて撹拌しながら昇温し、７８℃に加熱する。次に、重合開始剤としてアゾビスイソブチロニトリル（ＡＩＢＮ）０．１重量部、ｎ−ブチルアクリレート２１０重量部、酢酸ビニル７０重量部、２−ヒドロキシエチルアクリレート７重量部、アクリル酸７重量部、２−ヒドロキシ−４−アクリロイルオキシベンゾフェノン１５．５重量部を均一に溶解し約２時間要して滴下し反応させる。次に、酢酸エチル２重量部にＡＩＢＮ０．０２重量部を溶解させた溶液をモノマー滴下終了後、２時間目及び４時間目に仕込んで、７８℃にて８時間反応を行い粘着性紫外線吸収共重合体を得た。希釈溶剤としてトルエンを加えて、樹脂分４０％、粘度６５００ｃｐｓの粘着性紫外線吸収共重合体溶液を得た。
【００４４】
（ｉ）遮光フィルムの製造
粘着性紫外線吸収共重合体（ｈ）１００重量部（固形分４０重量％溶液）、に架橋剤としてトリレンジイソシアネート（３モル）とトリメチロールプロパン（１モル）の付加物の７５重量％酢酸エチル溶液２．０重量部を添加し、ポリエステルフィルム（２５μｍ）に塗工して、１００℃にて２分間乾燥させ、粘着層の塗工厚が２５μｍ（ｄｒｙ）の本発明の遮光フィルムを製造した。
【００４５】
実施例２
（ｊ）粘着性紫外線吸収共重合体の製造
撹拌機付きフラスコに酢酸エチル１７５重量部を入れて撹拌しながら昇温し、７８℃に加熱する。次に、重合開始剤としてアゾビスイソブチロニトリル（ＡＩＢＮ）０．１重量部、ｎ−ブチルアクリレート２１０重量部、酢酸ビニル７０重量部、２−ヒドロキシエチルアクリレート７重量部、アクリル酸７重量部、２−［２′−ヒドロキシ−５′−（メタクリロイルオキシ）フェニル］ベンゾトリアゾール１５．５重量部を均一に溶解し約２時間要して滴下し反応させる。更に、酢酸エチル２重量部にＡＩＢＮ０．０２重量部を溶解させた溶液をモノマー滴下終了後、２時間目及び４時間目に仕込んで、７８℃にて８時間反応を行い粘着性紫外線吸収共重合体を得た。希釈溶剤としてトルエンを加えて、樹脂分４０％、粘度６５００ｃｐｓの粘着性紫外線吸収共重合体溶液を得た。
【００４６】
（ｋ）遮光フィルムの製造
粘着性紫外線吸収共重合体（ｊ）１００重量部（固形分４０重量％溶液）、に架橋剤としてトリレンジイソシアネート（３モル）とトリメチロールプロパン（１モル）の付加物の７５重量％酢酸エチル溶液２．０重量部を添加し、ポリエステルフィルム（２５μｍ）に塗工して、１００℃にて２分間乾燥させ、粘着層の塗工厚が２５μｍ（ｄｒｙ）の本発明の遮光フィルムを製造した。
【００４７】
実施例３
（ｌ）粘着性紫外線吸収共重合体の製造
撹拌機付きフラスコに酢酸エチル１７５重量部を入れて撹拌しながら昇温し、７８℃に加熱する。次に、重合開始剤としてアゾビスイソブチロニトリル（ＡＩＢＮ）０．１重量部、２−エチルヘキシルアクリレート２１０重量部、酢酸ビニル７０重量部、２−ヒドロキシエチルアクリレート７重量部、アクリル酸１重量部、２−ヒドロキシ−４−（２−メチル−アクリロイルオキシ）エトキシベンゾフェノン１５．５重量部を均一に溶解し約２時間要して滴下し反応させる。更に、酢酸エチル２重量部にＡＩＢＮ０．０２重量部を溶解させた溶液をモノマー滴下終了後、２時間目及び４時間目に仕込んで、７８℃にて８時間反応を行い粘着性紫外線吸収共重合体を得た。希釈溶剤としてトルエンを加えて、樹脂分４０％、粘度４５００ｃｐｓの粘着性紫外線吸収共重合体溶液を得た。
【００４８】
（ｍ）遮光フィルムの製造
粘着性紫外線吸収共重合体（ｌ）１００重量部（固形分４０重量％溶液）、に架橋剤としてトリレンジイソシアネート（３モル）とトリメチロールプロパン（１モル）の付加物の７５重量％酢酸エチル溶液２．０重量部を添加し、ポリエステルフィルム（２５μｍ）に塗工して、１００℃にて、２分間乾燥させ、粘着層の塗工厚が２５μｍ（ｄｒｙ）の本発明の遮光フィルムを製造した。
【００４９】
比較例１
参考例１で製造した粘着剤（ｂ）９７重量部（固形分４０重量％溶液）、２，４−ジヒドロキシベンゾフェノン３重量部に架橋剤としてトリレンジイソシアネート（３モル）とトリメチロールプロパン（１モル）の付加物の７５重量％酢酸エチル溶液２．０重量部を添加し、ポリエステルフィルム（２５μｍ）に塗工して、１００℃にて、２分間乾燥させ、粘着層の塗工厚が２５μｍ（ｄｒｙ）の遮光フィルムを製造した。
【００５０】
比較例２
参考例１で製造した粘着剤（ｂ）９７重量部（固形分４０重量％溶液）、有機顔料３重量部に架橋剤としてトリレンジイソシアネート（３モル）とトリメチロールプロパン（１モル）の付加物の７５重量％酢酸エチル溶液、２．０重量部を添加し、ポリエステルフィルム（２５μｍ）に塗工して、１００℃にて２分間乾燥させ、粘着層の塗工厚が２５μｍ（ｄｒｙ）の遮光フィルムを製造した。
【００５１】
比較例３
参考例１で製造した粘着剤（ｂ）１００重量部（固形分４０重量％溶液）に架橋剤としてトリレンジイソシアネート（３モル）とトリメチロールプロパン（１モル）の付加物の７５重量％酢酸エチル溶液２．０重量部を添加し、ポリエステルフィルム（２５μｍ）に塗工して、１００℃にて、２分間乾燥させ、粘着層の塗工厚が２５μｍ（ｄｒｙ）の遮光フィルムを製造した。
【００５２】
光透過性試験
実施例１〜３、比較例１〜３において、得られたフィルムについて、５００ｎｍにおける光透過率を分光光度計Ｕ−３２００（（株）日立製作所製）を用いて測定した。
【００５３】
試験結果を表１に示す。実施例１〜３及び比較例１の紫外線吸収剤を使用した遮光フィルム及び比較例３のフィルムは可視光線をよく透過させるが、有機顔料を使用した比較例２の遮光フィルムは可視光線を遮蔽してしまい、透明性に欠ける。
【００５４】
光透過性および遮光性試験
実施例１〜３および比較例１〜３において得られたフィルムについて、室外試験場（兵庫県小野市小田町、南向き、４５度の角度）に展張し（展張日：平成元年８月８日）、定期的にサンプリングし、すなわち、被着体であるガラスより実施例１〜３および比較例１〜３のフィルムを剥離し、剥離したフィルムの遮光性（紫外線遮断性）および光透過性（可視光透過性）を分光光度計（（株）日立製作所製Ｕ−３２００）で測定した。遮光性は波長３５０ｎｍでの光透過率で測定し、光透過性は波長５００ｎｍの光透過率で測定した。
【００５５】
試験結果を表２および表３に示す。低分子紫外線吸収剤を配合した比較例１で製造した遮光フィルムは、試験当初は良好な紫外線吸収率を示すが、経過月数の増加に従って、低分子紫外線吸収剤が粘着剤よりブリードアウトし紫外線透過率が増加する（紫外線吸収率が低下する）。然るに、粘着性紫外線吸収共重合体を塗工した実施例１〜３の遮光フィルムは、経過月数が増加しても、ブリードアウトしないため、紫外線透過率の増加（紫外線吸収率の低下）も認められず、紫外線吸収性、遮光持続性に優れていることが解る。有機顔料を配合した比較例２の遮光フィルムは、可視光線を遮蔽するため、透明性にかけ尚かつ、経過月数の増加に従い、粘着剤よりブリードアウトし比較例１同様に遮蔽率が低下する。然るに、粘着性紫外線吸収共重合体を塗工した実施例１〜３の遮光フィルムは、経過月数が増加しても、紫外線透過率の変化が認められず、透明性、紫外線吸収性、遮光持続性に優れていることが解る。
【００５６】
【表１】
表１：光透過性試験                              
500nm透過率(%T)  
実    施    例         比    較    例   
１    ２    ３            １    ２    ３   
90.2 90.2 89.9 90.1 11.5 90.1 
【００５７】
【表２】
表２：遮光性（経時）                                        
350nm透過率(%T)  
実      施      例     比      較      例  
１      ２      ３        １      ２      ３  
経過月数
0        0.0      0.0      0.0       0.0    11.4    79.8
6        0.0      0.0      0.0       3.5    12.5    80.4
12        0.0      0.0      0.0      10.0    15.9    80.4
18        0.0      0.0      0.0      15.4    19.6    80.9
24        0.0      0.0      0.0      22.4    22.3    81.5
30        0.0      0.0      0.0      33.9    25.5    79.8
36 0.0 0.0 0.0 35.5 30.1 79.9 
【００５８】
【表３】
表３：光透過性（経時）                                      
500nm透過率(%T)   
実      施      例     比      較      例  
１      ２      ３        １      ２      ３  
経過月数
0        90.2    90.2    89.9      90.1    11.5    90.1
6        89.7    89.9    90.1      89.9    12.6    89.9
12        89.4    90.1    89.7      89.1    15.8    89.8
18        89.7    89.9    90.1      89.2    19.5    90.0
24        89.6    89.9    90.1      89.5    22.1    90.1
30        89.7    89.7    90.2      89.2    25.0    89.8
36 89.9 89.6 89.9 89.5 30.0 89.9  
【００５９】
被着体への汚染性 実施例１〜３および比較例１〜３において得られたフィルムについて、ガラス板に貼り付け、室外試験場（兵庫県小野市小田町、南向き、４５度の角度）に遮光フィルム面を上面に展張し（展張日：平成元年８月８日）、定期的にサンプリングして遮光フィルムを剥がし、ガラス板に対する汚染を目視にて観察した。
【００６０】
試験結果を表４に示す。低分子紫外線吸収剤を配合した比較例１で製造した遮光フィルム及び有機顔料を配合した比較例２で製造した遮光フィルムは、試験当初はガラス板に対する汚染は発生しないが、経過月数の増加に従って、ガラス板に対する汚染が発生して行く。然るに、粘着性紫外線吸収共重合体を塗工した実施例１〜３の遮光フィルムは、経過月数が増加したも、ガラス板に対する汚染の発生が認められず、紫外線吸収共重合体等のブリードアウトがないことが解る。
【００６１】
【表４】
表４：ガラスに対する汚染                  
実  施  例    比  較  例  
１  ２  ３    １  ２  ３  
経過月数
0          ○  ○  ○    ○  ○  ○
6          ○  ○  ○    ○  △  ○
12          ○  ○  ○    △  ×  ○
18          ○  ○  ○    ×  ×  ○
24          ○  ○  ○    ×  ×  ○
30          ○  ○  ○    ×  ×  ○
36          ○  ○  ○    ×  ×  ○    
○：ガラス板に曇りなし
△：ガラス板に若干の曇り発生
×：ガラス板に曇り発生